(57)【要約】 【課題】パイル布帛にクッション性や保温性、吸音性や断熱性等の機能を向上させる、厚みのあるパイル布帛を提供することを目的とするものである。【解決手段】本発明は、二次元構造のパイル布帛を三次元構造に形成し、三次元構造の内側部をパイル部が充満することで厚みを形成し、クッション性や保温性、吸音性や断熱性等の機能が向上する立体パイル布帛として完成した。【選択図】  図１
2015021204.tif 000002
【特許請求の範囲】
【請求項１】
片面や両面にパイル部１２を有するパイル布帛１１であり、
前記パイル布帛１１を三次元構造に形成し、
前記三次元構造に形成したパイル布帛１１は、内側部のパイル部１２の長さが、前記三次元構造に形成したパイル布帛１１の最小内径の１０％以上でなる立体パイル布帛１１であって、
且つ立体形状の立体構造体１０に形成した
ことを特徴とする立体パイル布帛１。
【請求項２】
片面や両面にパイル部１２を有するパイル布帛１１であり、
前記パイル布帛１１を三次元構造に形成し、
前記三次元構造に形成したパイル布帛１１は、内側部のパイル部１２の長さが、前記三次元構造に形成したパイル布帛１２の最小内径の１０％以上でなる立体パイル布帛１であって、
且つ線形状の線状構造体３０に形成した
ことを特徴とする立体パイル布帛１。
【請求項３】
片面や両面にパイル部１２を有するパイル布帛１１であり、
前記パイル布帛１１を三次元構造に形成し、
前記三次元構造に形成したパイル布帛１１は、内側部のパイル部１２の長さが、前記三次元構造に形成したパイル布帛１２の最小内径の１０％以上でなる立体パイル布帛１であって、
且つ並列形状の面状構造体４０に形成した
ことを特徴とする立体パイル布帛１。
【請求項４】
片面や両面にパイル部１２を有するパイル布帛１１であり、
前記パイル布帛１１を三次元構造に形成し、
前記三次元構造に形成したパイル布帛１１は、内側部のパイル部１２の長さが、前記三次元構造に形成したパイル布帛１１の最小内径の１０％以上でなる立体パイル布帛１であって、
且つ積層形状の積層構造体５０に形成した
ことを特徴とする立体パイル布帛１。
【請求項５】
前記立体パイル布帛１の内側部に芯部材１５を設けた
ことを特徴とする請求項１から請求項４に記載の立体パイル布帛１。
【発明の詳細な説明】
【技術分野】
【０００１】
本発明は、三次元構造に形成したパイル布帛の内側部をパイル部で充満させることで厚みを形成し、クッション性や保温性、吸音性や断熱性等の機能が向上する立体パイル布帛に関する。
【背景技術】
【０００２】
一般に、パイル布帛は、ビロードやタオル等のたてパイル組織、コーデュロイや別珍等のよこパイル組織で形成されている。また、パイル布帛の形成は、ベルベット織、タオル織、ダブルラッセル織、ウィルトン織、ダブルフェース織等の織機やその他の各種編機、タフテッド等が用いられ、接着や静電気を用いた植毛加工等でも容易に得ることが出来る。
そもそも、パイル布帛は、布帛にパイル部を形成することで好適な肌触りを与え、クッション性や吸水性、さらには保温性や防音性等の機能と共に生活に良い効果を与えることを目的とするものである。
現在、パイル布帛は、タオルやカーペット、マット類やカーテン等のインテリア用品として、家庭、病院やホテル等の公共施設等に広く使用され、さらに、クッション材や断熱材、防音材等の建設資材、車両や輸送機関等の生活環境に広く係っている。
また、天然繊維や化学繊維、スーパー繊維、それらの加工品などの様々な機能を有する繊維が開発され、パイル布帛の素材としてその適用範囲は拡大している。
【０００３】
一般に、天然素材のパイル布帛は、絹や毛を用いた絨毯、麻を用いたマットや木綿を用いたタオル地等である。また、パイル布帛は、パイル織、シャーリング加工、ジャカード織、ワッフル織、ガーゼ織等で形成され、それぞれ異なる機能の糸や織方を組み合わせることで機能の改良がなされてきた。また、吸水性や通気性、放湿性等の向上を図るために中空糸の開発や多層化等の各種の取り組み等がなされている。
そもそも、天然繊維のパイル布帛は、個々の使用形態に対応した素材が選択され、構造や仕様の改良も数々成されてきたが、その素材のもつ特性が十分に発揮されてはいない。
【０００４】
一方、化学繊維のパイル布帛に対する次の様な問題点が指摘されている。
一般に、消防士や高炉作業者が着用する衣服に滅遮蔽性布帛が使用されており、この布帛の原料繊維には金属繊維、ガラス繊維、石綿やセラミック繊維、アルミコーティング等が使用されているが、重量が大きいために活動的ではない等の欠点がある。
また、立体編物を積層したクッション材は、より良好な耐圧分散が得られることから、ベットパッド、マットレス等の寝具や、車椅子用クッション等に多く使用されているが、良好な回復性や通気性と共に、肌に対する刺激が非常に強いために上面をシーツ等で覆い、皮膚刺激を低減する必要があり、取扱いの問題が指摘されている。
また、カーペットは、基布にパイルを植え付けラテックスで固定させ裏布を貼る構造のタフテッドや地経糸、覆糸、緯糸、パイル糸で織られたウィルトン織、多重織組織等の製法がなされている。
近年、カーペットに対する軽量化や吸音性、低コストの克服等が重要な課題となっている。また、自動車内や建物内の静粛性に対する要求もあり、多目的な機能の向上が求められている。
化学繊維のパイル布帛は、個々の使用目的に対応した素材が選択され、構造や機能の改善が数々成されている。
【０００５】
そこで、パイル布帛の吸湿性や保温性を高めるために織り組織の改良の提案がなされている。（特許文献１）
この提案は、裏面をガーゼ風平織もので吸湿性を保持し、表面をボリューム感や保温性を有する高級パイル織物を所定の間隔で結節して一体の織物組織としたものである。（特許第３８３１７２９号）
しかし、この提案のようにパイル布帛の改良は、立体的なパイル糸の特徴を具現しているとは言えず、経糸、緯糸、パイル糸で構成された面構造のパイル布帛を重ねる改良の繰り返しである。
【０００６】
また、前記の問題点を解決するために次の提案がなされている。（特許文献２）
この提案は、従来のカーペットの裏面が未発泡樹脂層からなるバッキングを繊維質バッキング層形成し、バッキング層に多数の貫通孔を孔形状に固定したので、大幅に重量とコストを削減でき、カーペットに衝突した騒音は吸収除去され、裏面側に編物や織物を構成する糸の端が突出していて床面に引っかかり滑りにくい構造に出来るものである。（特開２０１０−２４６９２９公報）
しかし、この提案は、繊維基材の裏面側のバッキング層に繊維質バッキングを採用し、さらにパイル織物を一体化させ孔形状の貫通孔を形成したもので、軽量化や吸音効果レベルの向上の効果を発揮するものの、積層を構成する素材の改良であり基本的な構造の改良には至ってはいない。
【先行技術文献】
【特許文献】
【０００７】
【特許文献１】特許第３８３１７２９号公報
【特許文献２】特許第４８３９２８３号公報
【発明の開示】
【発明が解決しようとする課題】
【０００８】
今日まで、繊維の加工は、繊維を集合した綿に始まり、一次元の糸から二次元の布帛、三次元の被服や各種繊維製品へと進化し、機能性の向上を図るための数々の改良が成されてきた。
例えば、繊維を布帛に収納した構造では、布団やクッション、キルティング加工。また、繊維を積層した構造では、繊維を固めたフェルト等があげられる。
特に、布帛にパイル部を形成したパイル布帛は、立体編地を積層した構造、繊維や糸を熱着、接着などの方法でランダムに結合させた構造、静電気植毛加工した構造等の方法により形成され、それらを組み合わせることにより機能の向上を図ってきた。
【０００９】
現在、パイル布帛は、パイル部の改良と共に素材の発明や製造機械の改良などの生産技術の進歩は著しく、その使用範囲は衣服や生活雑貨、カーペット等の建物部材や車両関係部材等に留まらず産業用資材としてその使用範囲は拡大している。
しかし、パイル布帛は、クッション性や保温性、吸音性や断熱性等の要求を十分に満足させるには至ってはおらず、さらなる改良や機能の創造等が求められている。
そもそも、パイル布帛は平面形状としての存在であり、立体感や厚みを形成するにはパイル部の形成法や積層、その他の接合方法等を用いて立体形状を具現しているのが実情である。
【００１０】
本発明は、繊維を糸へ、糸を布帛へ、布帛をパイル布帛へと改良してきた技術的思想を、さらに発展させたものである。
本発明は、三次元構造のパイル布帛の内側部を一次元構造の糸でなるパイル部を充満させることで厚みを形成し、クッション性や保温性、吸音性や断熱性等を向上させる、立体パイル布帛を提供することを目的とする。
本発明は、基本的な構造の転換を図る新規の発明であり素材に関する制約はない。
【課題を解決するための手段】
【００１１】
本発明の立体パイル布帛１は、片面や両面にパイル部１２を有するパイル布帛１１であり、前記パイル布帛１１を三次元構造に形成し、前記三次元構造に形成したパイル布帛１１は、内側部のパイル部１２の長さが、前記三次元構造に形成したパイル布帛１１の最小内径の１０％以上でなる立体パイル布帛１であって、且つ立体形状の立体構造体１０に形成したことを特徴とする。
【００１２】
本発明の立体パイル布帛１は、片面や両面にパイル部１２を有するパイル布帛１１であり、前記パイル布帛１１を三次元構造に形成し、前記三次元構造に形成したパイル布帛１１は、内側部のパイル部１２の長さが、前記三次元構造に形成したパイル布帛１１の最小内径の１０％以上でなる立体パイル布帛１であって、且つ線形状の線状構造体３０に形成したことを特徴とする。
【００１３】
本発明の立体パイル布帛１は、片面や両面にパイル部１２を有するパイル布帛１１であり、前記パイル布帛１１を三次元構造に形成し、前記三次元構造に形成したパイル布帛１１は、内側部のパイル部１２の長さが、前記三次元構造に形成したパイル布帛１１の最小内径の１０％以上でなる立体パイル布帛１であって、且つ並列形状の面状構造体４０に形成したことを特徴とする。
【００１４】
本発明の立体パイル布帛１は、片面や両面にパイル部１２を有するパイル布帛１１であり、前記パイル布帛１１を三次元構造に形成し、前記三次元構造に形成したパイル布帛１１は、内側部のパイル部１２の長さが、前記三次元構造に形成したパイル布帛１１の最小内径の１０％以上でなる立体パイル布帛１であって、且つ積層形状の積層構造体５０に形成したことを特徴とする。
【００１５】
本発明の立体パイル布帛１は、内側部に芯部材１５を設けたことを特徴とする。
【発明の効果】
【００１６】
一般の繊維製品において厚みを形成する方法としては、繊維の集合体を袋体内への収納、キルティング、布帛の積層、特にパイル布帛の積層等がなされている。
パイル布帛は、基布部の片面や両面にパイル部を形成した構造であり、パイル部が好適な肌触りや吸水性等の効果を生み出している。
しかし、パイル部は、圧迫や吸水等によりパイル部が倒れると共に引きつれる等の問題やパイル部が摩擦ですり減ると共にクッション性や保温性等の機能が徐々に失われてしまう等、常にパイル部が露出した形状である面状としての構造的な問題を抱えている。
【００１７】
本発明の第一の効果は、立体パイル布帛の内側部をパイル部で充満させることで厚みを形成したので、クッション性や保温性、吸音性や断熱性等の機能を著しく向上させるパイル布帛の立体構造体を完成した。
さらに、パイル部や基布部を構成する糸の素材である繊維の種類、糸の太さ、糸の撚り方、さらにパイル部の長さや太さや形状等、求められる機能に対応して組み合わせて選択することが出来るので、機能別に優れた素材を使用することで多種類の異なる機能を有する立体パイル布帛を形成することが出来る
本発明は、構造上の発明であり素材に関する制約はない。
【００１８】
本発明の第二の効果は、本発明の立体パイル布帛内部に充満したパイル部が立体パイル布帛を内側から支える柱として働くので外圧に対しての抵抗が生まれ、パイル部の保形力や復元力により内部からの反発力で更なる膨らみを保持する保形構造を獲得した。  
【００１９】
本発明の第三の効果は、パイル布帛のパイル部は、基布部から離れて移動することがないのでパイル部の偏りがなく、常に均等な厚みを維持出来るので、クッション性や保温性、吸音性や断熱性等の機能の低下を防止し維持することが出来る。
【００２０】
本発明の第四の効果は、内側部のパイル部が露出しない構造にしたので、パイル部の引きつりや摩擦によるパイル部の劣化や素材や形状の劣化を防止することが出来る。
【００２１】
本発明の第五の効果は、本発明の立体パイル布帛を天然繊維や化学繊維等の繊維を基に加工できる全てのパイル布帛やパイル布帛を用いた全ての製品に適用出来るものであり、さらに、新規の製品素材としての機能を有していることを特徴とするものである。
【００２２】
本発明の第六の効果は、本発明の立体パイル布帛は、基布部とパイル部を構成する糸を同一素材で形成することが出来るようにしたので、製造が容易であり、経済性に優れている。
また、本発明の立体パイル布帛は、基布部とパイル部を構成する糸を異なる素材で形成することが出来るようにしたので、パイル布帛の機能に多様性を持たせることが出来ると共に、特に化学繊維の機能を組み合わせることで多用な効果を発揮する。
【００２３】
本発明の第七の効果は、繊維が有する繊維内部の多くの空隙、繊維を束ねた糸の間が有する多くの空隙、さらに糸を束ねたパイル部が有する多くの空隙、そのパイル部を多量に包み込んだ構造の本発明の立体パイル布帛は、保温性、吸音性や断熱性、吸湿性や吸水性や吸湿性等の機能を著しく向上させることを可能にする。
【００２４】
本発明の第八の効果は、本発明の立体パイル布帛を四角体、円柱形、立方体、ドーナツ形等の立体形の形状の立体構造体に形成することが出来る。
【００２５】
例えば、化学繊維を素材にして球状に形成した立体構造体を緩衝材として物体間の隙間に充填しての使用や、木綿繊維を素材にして円柱形に形成することで吸血材としての使用が出来る。また、単体や組み合わせて緩衝材としての使用や、袋体に収納してクッションとしての使用等、素材と形状を自由に組み合わせて好適な使用を可能にするものである。
【００２６】
本発明の第九の効果は、本発明の立体パイル布帛を連続した線状構造体に形成することが出来る。
【００２７】
例えば、曲面を有する構造物に係合した使用や必要とされる長さにカットして使用することなどを可能にするものであり、太い糸状の形状や太いロープ状の形状の様を示す。
現在、パイル布帛が使用されているあらゆる分野の曲面を有する対象物に対して、密着した状態の使用を可能にするもので、クッション性や保温性、吸音性や断熱性等の機能と機能の効果を向上させると共に密着した使用が出来る。
さらに、本発明の線状構造体を平織構造に組み立て凸凹状の厚みを有する布帛状に形成することが出来るので、新規の素材としての機能を有する。
例えば、太い線条構造体を用いて平織構造に形成することで体圧分散ベットパッドとしての使用や細い線条構造体を用いてぬいぐるみを形成する素材としての使用等、線条構造体の特徴を応用した新規の製品を製造することが出来る。
【００２８】
本発明の第十の効果は、本発明の立体パイル布帛を面状構造体に形成することが出来る。
【００２９】
例えば、本発明の面状構造体をタオルに使用すると、厚みのあるタオルとして好適な肌触りと共に吸水性の向上がえられ、シーツとして使用すると好適な肌触りと共に保温性とクッション性等を兼ね備えた新しい寝具としてのジャンルを創りだすと共に、衣類からカーテン、バスマット、壁材等に使用できる肌や環境に優しい新規の素材を提供するものである。
また、本発明の化学繊維の線状構造体や面状構造体を使用することで、車両内に使用されているカーペットやクッション等の構成材として、断熱性や吸音性の向上を経済的に実現し、さらに、高強度・高弾性率・高耐熱性・不燃性・生分解性繊維等を使用したパイル布帛を本発明の立体パイル布帛に応用することが出来るので、あらゆる産業資材に求められる機能を向上させることを実現する。
【００３０】
本発明の第十一の効果は、本発明の立体パイル布帛を積層形状の積層構造体に形成することが出来る。
【００３１】
例えば、天然素材の積層構造体でクッションとしての使用や化学繊維を積層した形状を組み立てることでパッケージパックとしての使用等、立体パイル布帛の素材を選択することによりその使用の形態に合致した形状に自由に形成出来る。
【００３２】
本発明の第十二の効果は、本発明の立体パイル布帛が内側部に芯部材を設けることが出来るようにしたので、立体パイル布帛に求められる機能や機能に多様性や経済性をもたせることか出来る。
この芯部材は、立体パイル布帛を内部から支持し補強すると共に、立体パイル布帛の表面部の機能を芯部材が補う働きにより経済性を高めることが出来る。
【００３３】
本発明の第十三の効果は、本発明の立体パイル布帛を形成する際に、パイル布帛を三枚使用すると断面が三角形になるなど、使用する枚数により断面の形状を選択できる。また、三角形の断面形状の立体パイルを面状構造体に形成した場合には表面が凸凹状の面形状になるなどの変化を与えることを可能にするものである。
また、立体パイル布帛の面状構造体の表側部と裏側部を異なる機能のパイル布帛で形成すると、表側部と裏側部が異なる効果を生じることで、機能に変化を与えることが出来る。
【００３４】
本発明の第十四の効果は、立体パイル布帛を形成する際に布帛を使用することが出来るようにしたので、パイル部の無い布帛部は好適な通気性を有しているので、使用感の向上や洗濯や乾燥時の取り扱いの良さや経済性を向上させることが出来る。
本発明の立体パイル布帛は、異なる仕様のパイル布帛を組み合わせて形成することができるようにしたので、求められる機能に対処することを可能にし、さらに内部のパイル部の形状や機能を好適に組み合わせたることで好適な形状に形成することを可能にするものである。
【発明を実施するための形態】
【００３５】
以下、本発明を図面に示し実施の形態に従って説明する。
本発明の立体パイル布帛１は、糸に加工できる全ての繊維を基に形成されるパイル布帛を前提とするものである。天然繊維では、木綿、麻、毛、絹、テンセル、化学繊維では、レーヨン、ポリノジック、キュプラ、アセテート、トリアセテート、プロミックス、アクリル、ポリエステル、ナイロン、ビニロン、ポリウレタン等が使用される。
また、パラ系アラミド繊維、超高分子量ポリエチレン、ポリアリレート繊維、ＰＯＤ繊維、炭素繊維、メタ系アラミド繊維、ポリフェニレンサルファイド、ポリイミド繊維、フッ素繊維、ガラス繊維、ポリ乳酸繊維等や高機能・高機能を有する繊維が開発されていて、これらの繊維をもとにしたパイル布帛を使用することで、その応用範囲は拡大する。
本発明の立体パイル布帛１は、前記の繊維を基にしたパイル布帛でありパイル布帛を形成可能な全ての繊維に好適し使用されものであり、本発明の技術的思想を損なわなければ良く、前記素材に特定も限定もしない。
【００３６】
本発明の立体パイル布帛１の特徴は、二次元構造のパイル布帛を三次元構造のパイル布帛へ形成し、さらに三次元構造のパイル布帛の内側部を、一次元構造の糸で形成したパイル部を充満させることで厚みを形成し、パイル布帛の立体構造体として完成したものである。
本発明の立体パイル布帛１の特徴は、繊維を基にした糸に加工できる全ての糸素材を用いた全てのパイル布帛に適用出来るものであり、また、パイル布帛を用いた全ての製品に適用を可能とするものである。本実施例において繊維の種類やその機能、糸の種類や撚り方、布帛の種類や機能等を好適に選択し使用するものであり、個別に明記はしない。
【実施例１】
【００３７】
図１と図２を用いて、本発明の立体パイル布帛１の基本的な構造である立体構造体１０を、実施の形態に従って説明する。
図１は、本発明の立体パイル布帛１の立体構造体１０の例を示す斜視図である。
図２は、図１のＸ−Ｘ線上の断面図である。
【００３８】
図１に示す実施例１の立体構造体１０は、化学繊維のタフテッドを使用した例を示す。
実施例１の立体構造体１０は、パイル布帛１１のパイル部１２を内側になるように基材部１３の端部を固着部１４で固着させて円柱状に形成し、内部に芯部材１５を内蔵した。
この芯部材１５はパイル部１２と部分的に接点固着させている。
【００３９】
実施例１では、立体構造体１０の形状が円柱形のものを示したが楕円球や球形、立方体などの多角形、ドーナツ形等の立体形であれば良く特定も限定もしない。
実施例１では、緩衝材として好適に対応する例を示したが特定するものではなく、化学繊維の特徴である太い糸や耐久性、強い保形性等の性質を応用するもので、立体構造体１０の内部に充満したパイル部１２が内側からの反発力を好適な状態を創りだす。また、天然繊維の木綿素材を使用した形態は、優れた吸水機能を発揮するので医療用の吸収部材として好適に応用出来る。
【００４０】
図１、図２に示すように、実施例１の立体構造体１０は、パイル布帛１１のパイル部１
２を内側に包み込み基材部１３とパイル部１２との接点を固着させたものを示したが、特定するものではない。
また、パイル部１２は、ループパイル形の長さが内径の５０％から２０％のものを使用したが、パイルの形状やパイル部１２の長さ、密度や太さ、繊維の種類、糸の撚り方等求められる条件に対応して好適に選択され使用されれば良く特定も限定もしない。
また、実施例１では、片面パイルのパイル布帛１１を使用したが両面パイル布帛でも良く特定も限定もしない。
【００４１】
また、立体構造体１０は、連結してもよく、側面を部分的に接合させてもよく、単独の使用に限らず、異なる形状のものを結合させても良く、使用目的に合致した結合法が用いられることは当然であり特定はしない。
【００４２】
また、実施例１の立体構造体１０の内部に設けた芯部材１５は、軽量な発泡樹脂を使用しパイル部１２と部分的に接点固着させものを示したが固着の方法等特定も限定もしない。また、固着しなくても良く特定も限定もしない。
また、立体構造体１０は、内側部にパイル部１２を充満させ密度を形成し、さらに芯部
材１５を設けたのでクッション性が向上する。
さらに、パイル部１２の糸の種類や形状などの機能を選択して使用することで、クッション性や保温性、吸水性や吸湿性等の機能を糸の種類や形状を組み合す等によりその機能が向上するが、個々の素材の機能についてここで言及はしない。
【００４３】
また、実施例１の立体構造体１０は、芯部材１５の素材としては、経済性を考慮して発泡系のポリウレタン等が好適に使用した例を示したが、素材や形状等特定も限定もするものではなく、求められる機能に合致した素材や形状が選択され使用される。
また、この芯部材１５は、立体パイル布帛１の機能や機能、経済性などを考慮して設けるものであるが、設けなくても良く特定も限定もしない。
【実施例２】
【００４４】
図３は、本発明の線状構造体３０の部分斜視図であり、実施の形態に従って説明する。
実施例２に示す線状構造体３０は、実施例１の立体パイル布帛１と基本的な機能、構造等は同一であり、ここで繰り返しはしない。
実施例２の線状構造体３０は、前記実施例１で示した円柱形状の立体構造体１０を連続して形成した形状と考えてよく、断面が円形状ものを示したが、断面の形状が楕円形、三角形や四角形等の多角形でも良く形状など特定も限定もしない。
【００４５】
実施例２の線状構造体３０は、化学繊維で形成した片面パイルのパイル布帛３１のパイル部を内側に包み込むことで厚みのある立体形状を連続して形成し固着部３４で固着させたものを示した。また、両面パイル布帛を使用しても良く、パイル部の形状などをここで特定も限定もするものではなく、求められる機能に合致した素材と形状が選択され使用される。
また、実施例２の線状構造体３０は、片面パイルのパイル布帛３１の端部や側部を固着部３４で熱固着したものを示したが、素材の特性に合致した固着法であれば良く特定も限定もしない。
【００４６】
一般にカーペットやクッション材、断熱材や吸音材等は、求められる機能に合致した仕様のもとに各種の布帛やパイル布帛を積層したものが多種類形成されている。
本発明の化学繊維を使用した線状構造体３０は、線状構造体３０を並列結合や並列結合の積層等に形成することで厚い面構造体として形成出来るので、線状構造体３０の基本構造を変えることなく、求められる機能に合致した形状に結合させた製造が可能であり、製造過程や構造状の複雑性によらずクッション性や保温性、吸音性や断熱性等の機能を向上させることが出来る。
例えば、線状構造体３０を求められる形状に合わせた長さにカットして並べて接合させることで、湾曲した端部に沿った形状や凸凹状の端部の形状に合致した形状に形成することが出来るので、車両のカーペットとしての使用にその特徴を発揮する。
また、住宅から車両、あらゆる産業のニーズに対応した使用が可能である。
本発明は、化学繊維のパイル布帛のさらなる機能の向上を平面の形状から立体の形状にすることで解決したものである。
【００４７】
また、線状構造体３０は、二層や三層等の多層に形成出来ることを特徴とする。
この線状構造体３０は、多層に形成することでパイル部が重なり、クッション性や保温性、吸音性や断熱性等の機能が著しく向上する。
また、多層に形成した線状構造体３０を使用時に必要に応じて部分的にカットすることが出来るので凸凹状の形状を創る等の便利性に優れている。また、製造過程での多層化や異なる口径の異なる性能の線状構造体３０を多層に組み合わせることで、多様な性能の線状構造体３０の製造が出来る。
【００４８】
また、線状構造体３０の特徴は、例えば、パイプ等の曲面上の表面に沿って螺旋状に巻きつける行為を二重、三重に積層することが出来るので、複雑に歪曲したパイプ類の保護や保温、断熱等に最適に対応することが出来る。
また、線状構造体３０を用いて立体的な形状の物を作ることが出来る。例えば、手袋や靴下などの複雑な形状を形成する素材としての使用を可能にした。
【００４９】
本発明の線状構造体３０は、化学繊維の線状構造体３０に特定するものではなく、例えば、天然繊維を使用した線状構造体３０を平織状に組み立てると、肌に優しい凸凹状のベットバットが完成する。まや、天然繊維は身体に優しく洗濯性に優れているので清潔性を保てる機能に、さらに保温性や吸湿性にクッション性等の機能を獲得出来ので、並列に連結することでシーツに毛布の機能を兼ね備えた仕様の新しい寝具や、渦巻き状に形成することで吸水性に優れたバスマットとして提供することが出来る。
【実施例３】
【００５０】
図４は、本発明の面状構造体４０の要部拡大断面図であり、実施の形態に従って説明する。
本実施例３に示す面状構造体４０は、実施例１の立体パイル布帛１と基本的な機能や構造等は同一であり、ここで繰り返しはしない。
また、本実施例３では、天然繊維を使用した例を示すが化学繊維でも良く特定するものではない。
【００５１】
本実施例３の面状構造体４０は、長いパイルの片面パイル布帛４１１のパイル部４２１を内側にして、短いパイルの片面パイル布帛４１２のパイル部４２２を外側にし、適所に止部４８を形成した構成で、固着部４４で固着したものを示した。
また、長いパイルの片面パイル布帛４１１のパイル部４２１は、ループパイルを使用し、長いパイルの片面パイル布帛４１１のパイル部４２１は、カットパイルのものを使用した。
また、使用する各パイル布帛４１１や４１２は、各パイル部４２１や４２２の形状や長さなど図４に示したものに特定も限定もするものではなく、求められる機能に合致した形状が選択され使用される。
また、止部４８を適所に設け片面パイル布帛４１１と片面パイル布帛４１２の剥離を防止するものを示したが、止部４８の数や位置、間隔など特定も限定もするものではなく、また、設けなくても良い。
【００５２】
本実施例３の面状構造体４０の特徴は、繊維を袋体へ収納しキルティング加工することで繊維の移動や繊維が偏ることを防ぐ形態を改良するものである。
本実施例３の面状構造体４０は、パイル布帛の特徴である基布部からパイル部を形成しているのでパイル部が移動せずパイル部が偏ることがないので、パイル部を基布部で包んでパイル部が充満する均一な構造が均一な厚みを形成、クッション性や保温性の機能を向上させ、キルティング効果を超える効果を簡易な構造で実現したものである
【００５３】
本発明の面状構造体４０は、使用する素材を選択し組み合わせ形成することで自由な形状や機能を創り出すことが出来る。
例えば、本発明の面状構造体４０は、麻のパイル布帛と木綿のパイル布帛を組み合わせて形成すると、足触りがさわやかで吸湿性に優れたバスマットが出来る。
また、本発明の面状構造体４０は、高品質な木綿のパイル布帛を使用すると、吸湿性や吸水性等の機能と共に保温性やクッション性を発揮し、さらに、洗濯や乾燥が容易である等の優れた条件はベビー用品に最適である。
また、本発明の面状構造体４０は、寝具やカーテン、カーペットや壁材等の身体にやさしい素材として生活環境等の幅広い分野での使用が可能である。
また、化学繊維を使用した本発明の面状構造体４０は、カーペットや絨毯のクッション性を向上させる。さらに、耐熱性の繊維を使用することで断熱効果と断熱性を兼ね備えた自動車部材や建設材など、すべての業種に対応する素材としてその機能を向上させることが出来る。
【実施例４】
【００５４】
図５は、本発明の積層構造体５０の断面図であり、実施の形態に従って説明する。
本実施例４に示す積層構造体５０は、実施例１の立体パイル布帛１と基本的な機能、構造等は同一であり、ここで繰り返しはしない。
【００５５】
本実施例４に示す積層構造体５０は、パイプ５９を中心として片面パイル布帛５１１のループパイル部を内側にして形成し、その上面に片面パイル布帛５１２のカットパイル部を内側面にした二重の積層し固着部５４１と５４２で固着して形成した例を示した。本実施例４では、二重に積層したものを示したが、三重でも四重でも良く層数など特定するものではない。
【００５６】
本発明の特徴は、パイル布帛を三次元構造に形成しその内側をパイル部で充満させることであるが、請求項に示したパイル部の長さを内径の１０％以上とした理由は積層する際に必要とされる構造状の条件に合致させることを前提としたものである。
本実施例４に示すパイル部の長さや形状に特定も限定もするものではない。
本実施例４に示すよう本発明の立体パイル布帛１は、全体として内部にパイル部を充満させることを特徴とするものである。  
【００５７】
一般にパイプやホース等の管の被膜材は、保護や断熱、凍結防止や結露防止等を図る目的でポリエス系発泡フォーム、エストラマー、発泡ポリエチレン、シリコーンゴム、ガラスウール、塩ビチューブ等が組み合わされて使用されている。
しかし、異なる機能の素材を積層し組み合わせて固着させての使用形態は、使用目的別の被膜材の製造が求められ、その経済性や素材別の劣化による耐久性の問題、被膜材の固定等施工時の多大な手間等多くの問題を抱えている。
【００５８】
本発明の積層構造体５０は、前記の問題点をパイプやホース等の管と被膜材を面状態での密着を防止する構造で解決したものである。
本実施例４積層構造体５０は、パイプ部５９を片面パイル布帛５１１のループパイル部が支え保護し、さらに、パイル部の空隙、繊維間や繊維内の空隙は、断熱や凍結防止、結露防止の機能を発揮することが出来る。この様な機能を積層することは、その機能の効果を著しく向上させるものである。
【産業上の利用可能性】
【００５９】
本発明は、パイル布帛を立体構造に形成し、内側部をパイル部が充満することで厚みを形成し、クッション性や保温性、吸音性や断熱性等の機能が向上するパイル布帛の立体構造体を発明したものである。
本発明の立体パイル布帛は、天然性や化学繊維等の繊維を素材とする全てのパイル布帛に適用できるものであり、パイル布帛の機能を著しく向上させる。
さらに、形状を線状構造体や面状構造体、積層構造体に形成出来るので、求められる要求にシンプルに対応する新規の素材として完成した。
例えば、肌に優しいタオル地を面状構造体にすると、好適な肌触りと清潔性に保温性とクッション性を兼ね備えた新しい構成材として、衣類からカーテン、シーツやバスマット、壁材等に使用できる天然繊維の新しい素材を提供するものである。
また、化学繊維を使用した線状構造体や面状構造体は、車両内に使用されているカーペットやクッション等のクッション性や保温性、吸音性や断熱性等の機能の向上を、シンプルな構造を組み合わせることで可能にした。さらに、高強度・高弾性率・高耐熱性・不燃性・生分解性繊維等を使用したパイル布帛を本発明の立体パイル布帛にすることが出来るので、産業資材に求められるあらゆる機能に対応することを可能にするものである。
【図面の簡単な説明】
【００６０】
【図１】図１は、立体パイル布帛１の形態を示す立体構造体１０の斜視図である。
【図２】図２は、図１のＸ−Ｘ線上の断面図である。
【図３】図３は、立体パイル布帛１の形態を示す線状構造体３０の部分斜視図である。
【図４】図４は、立体パイル布帛１の形態を示す面状構造体４０の要部拡大断面図である。
【図５】図５は、立体パイル布帛１の形態を示す積層構造体５０の断面図である。
【符号の説明】
【００６１】
１・・・立体パイル布帛
１０・・立体構造体
１１・・パイル布帛
１２・・パイル部
１３・・基布部
１４・・固着部
１５・・芯部材  
３０・・線状構造体
３１・・片面パイル布帛
３４・・固着部
４０・・面状構造体
４１１・長いパイルの片面パイル布帛
４１２・短いパイルの片面パイル布帛
４２１・パイル部
４２２・パイル部
４４・・固着部
４８・・止部
５０・・積層構造体
５２１・片面パイル布帛
５２２・片面パイル布帛
５４１・固着部
５４２・固着部
５９・・パイプ部
【図１】
2015021204.tif 000003
【図２】
2015021204.tif 000004
【図３】
2015021204.tif 000005
【図４】
2015021204.tif 000006
【図５】
2015021204.tif 000007